(57)【要約】【課題】炭化ケイ素装置のためのオーミック接触を、欠陥等の不具合を招かずに容易に形成する。【解決手段】炭化ケイ素基材の一部の上に配設されたゲート電極と、ゲート電極の上に配設された誘電フィルムとを含む炭化ケイ素装置が提供される。この装置は、ゲート電極の近傍に配設された接触領域を有し、誘電フィルム及び接触領域の上に配設された層を有する。層は、誘電フィルム上に配設された部分にニッケルを含み、接触領域上に配設された部分にケイ化ニッケルを含んでいる。ケイ化ニッケル層は、炭化ケイ素装置の接触領域にオーミック接触をもたらすように構成されている。【選択図】図１
2014120758.tif 000002
【特許請求の範囲】
【請求項１】
炭化ケイ素装置であって、
炭化ケイ素基材の一部の上に配設されたゲート電極と、
ゲート電極の上に配設された誘電フィルムと、
ゲート電極の近傍に配設された当該炭化ケイ素装置の接触領域と、
誘電フィルム及び接触領域の上に配設された層であって、前記層が、誘電フィルム上に配設された部分にニッケルを含み、接触領域上に配設された部分にケイ化ニッケルを含んでおり、ケイ化ニッケル層が当該炭化ケイ素装置の接触領域にオーミック接触をもたらすように構成されている層と
を備える、炭化ケイ素装置。
【請求項２】
前記ケイ化ニッケル層がゲート電極の近傍に配設されており、誘電スペーサによってゲート電極から離隔されている、請求項１記載の装置。
【請求項３】
前記誘電スペーサが、ケイ化ニッケル層を当該炭化ケイ素装置の接触領域及びゲート電極に自己整列させるように構成されている、請求項２記載の装置。
【請求項４】
前記ケイ化ニッケル層が、Ｎｉ31Ｓｉ12、Ｎｉ2Ｓｉ、ＮｉＳｉ又はこれらの組合せを含む、請求項１記載の装置。
【請求項５】
前記オーミック接触が１０-3Ωｃｍ2未満の接触抵抗を有する、請求項１記載の装置。
【請求項６】
前記オーミック接触が１０-6Ωｃｍ2未満の接触抵抗を有する、請求項５記載の装置。
【請求項７】
当該炭化ケイ素装置が炭化ケイ素電力装置である、請求項１記載の装置。
【請求項８】
当該炭化ケイ素装置が炭化ケイ素ＭＯＳＦＥＴ又はＪＦＥＴ装置である、請求項１記載の装置。
【請求項９】
炭化ケイ素装置であって、
炭化ケイ素基材の一部の上に配設されたゲート電極と、
ゲート電極の上に配設された誘電フィルムと、
誘電フィルムの上に配設されたニッケル層と、
ゲート電極の近傍に配設された当該炭化ケイ素装置の接触領域と、
当該炭化ケイ素装置の接触領域の上に配設された１以上の層であって、前記１以上の層が当該炭化ケイ素装置の接触領域にオーミック接触をもたらすように構成されているとともに、ケイ化ニッケル層を含む１以上の層と
を備える炭化ケイ素装置。
【請求項１０】
１以上の層が、当該炭化ケイ素装置の接触領域の第一の部分の上に配設されたチタン／アルミニウム層を含む、請求項９記載の装置。
【請求項１１】
前記チタン／アルミニウム層の上に配設されたニッケル層を含む、請求項１０記載の装置。
【請求項１２】
前記ケイ化ニッケル層が、当該炭化ケイ素装置の接触領域の第二の部分の上のチタン／アルミニウム層に隣接して配設されている、請求項１０記載の装置。
【請求項１３】
ゲート電極を含んでおり、接触領域がゲート電極から一定の距離に隔設されるように構成されている、請求項９記載の装置。
【請求項１４】
ゲート電極と接点バイアとの間に配設されていて、ゲート電極に対して接点バイアを自己整列させるように構成されている誘電スペーサを含む、請求項１３記載の装置。
【請求項１５】
誘電スペーサは、当該炭化ケイ素装置の接触領域に対して接点バイアを自己整列させるように構成されている、請求項１４記載の装置。
【請求項１６】
ケイ化ニッケル層のニッケル対ケイ素比が約２．６〜約１．０である、請求項９記載の装置。
【請求項１７】
ケイ化ニッケル層のニッケル対ケイ素比が約２．６〜約２．０である、請求項１６記載の装置。
【請求項１８】
ケイ化ニッケル層のニッケル対ケイ素比が約２．０〜約１．０である、請求項１６記載の装置。
【請求項１９】
当該炭化ケイ素装置が炭化ケイ素金属酸化物半導体電界効果トランジスタ（ＭＯＳＦＥＴ）又は接合型ゲート電界効果トランジスタ（ＪＦＥＴ）電力装置である、請求項９記載の装置。
【請求項２０】
炭化ケイ素装置の接触領域と誘電フィルムとを含む表面にニッケル層を堆積させるステップと、
炭化ケイ素装置をアニールして、前記ニッケル層の一部を、１種以上のケイ化ニッケル種を含むケイ化ニッケル層であって、炭化ケイ素装置の接触領域に低抵抗接触をもたらすように構成されたケイ化ニッケル層へと転化させるステップと
を含む方法。
【請求項２１】
前記低抵抗接触が１０-5Ωｃｍ2未満の接触抵抗を有する、請求項２０記載の方法。
【請求項２２】
前記低抵抗接触が、アニール前のニッケル層の４分の１〜１０分の１の接触抵抗を有する、請求項２０記載の方法。
【請求項２３】
炭化ケイ素装置の表面にゲート誘電体層及びゲート電極を堆積させるステップを含む、請求項２０記載の方法。
【請求項２４】
ゲート誘電体層及びゲート電極の上に誘電体層を共形堆積させるステップと、電体層及びゲート誘電体層をパターニング及びエッチングして、炭化ケイ素装置の接触領域を露出させるステップとを含む、請求項２３記載の方法。
【請求項２５】
ゲート誘電体層の上に第一の誘電体層を、炭化ケイ素装置の表面にゲート電極を堆積させるステップと、第一の誘電体層及びゲート電極層をパターニング及びエッチングして、一致型エッジを形成し接触領域を露出させるステップと、炭化ケイ素装置の表面に第二の誘電体層を共形堆積させるステップと、第二の誘電体層をエッチングして、炭化ケイ素装置のゲート電極と接触領域との間に誘電スペーサをもたらしながら炭化ケイ素装置の接触領域を露出させるステップとを含む、請求項２３記載の方法。
【請求項２６】
誘電スペーサが、炭化ケイ素装置のゲート電極及び接触領域に対してケイ化ニッケル層を自己整列させるように構成されている、請求項２５記載の方法。
【請求項２７】
炭化ケイ素装置をアニールするステップが、炭化ケイ素装置を約３００℃〜約１１００℃でアニールするステップを含む、請求項２０記載の方法。
【請求項２８】
１種以上のケイ化ニッケル種がＮｉ31Ｓｉ12を含む、請求項２７記載の方法。
【請求項２９】
炭化ケイ素装置の１以上の誘電体表面から未反応ニッケルをエッチングするステップを含む、請求項２０記載の方法。
【請求項３０】
未反応ニッケルをエッチングした後に炭化ケイ素装置の２度目のアニールを行うステップを含む、請求項２９記載の方法。
【請求項３１】
２度目のアニールが、炭化ケイ素装置を約５００℃〜約９５０℃でアニールするステップを含んでおり、２度目のアニールの実施後にケイ化ニッケル層がＮｉ2Ｓｉを含む、請求項３０記載の方法。
【請求項３２】
２度目のアニールが、炭化ケイ素装置を約９００℃〜約１１００℃でアニールするステップを含んでおり、２度目のアニールの実施後にケイ化ニッケル層がＮｉＳｉを含む、請求項３０記載の方法。
【発明の詳細な説明】
【技術分野】
【０００１】
本書に開示される主題は、炭化ケイ素半導体装置（デバイス）に関し、さらに具体的には、電力応用向けの炭化ケイ素半導体装置に関する。
【発明の概要】
【発明が解決しようとする課題】
【０００２】
電界効果トランジスタ（ＦＥＴ）のような半導体装置の製造時に、１以上の接点を形成する場合がある（例えばＦＥＴ装置の接触領域に）。一般的には、例えば炭化ケイ素ＦＥＴ装置に接点バイアを構築するときに、接触が低抵抗（例えばオーミック接触）を有することが望ましい場合がある。加えて、これらの低抵抗接触の構築時に、幾つかの半導体装置製造技術（例えばリフトオフ技術）では得られる装置構造に欠陥（例えばエッジの凹凸化、条痕、接触の断裂、望ましくない過剰な金属、接着性の低下及び／又は装置への他の形態の損傷）を招く場合がある。さらに、ケイ素装置を構築するのに適した方法を含め、他の装製造技術（例えば自己整列技術）は、炭化ケイ素装置を構築するためには実効的でないことがしばしば判明している。
【課題を解決するための手段】
【０００３】
一実施形態では、炭化ケイ素装置が、炭化ケイ素基材の一部の上に配設されたゲート電極と、ゲート電極の上に配設された誘電フィルムとを含んでいる。この装置は、ゲート電極の近傍に配設された接触領域を有し、誘電フィルム及び接触領域の上に配設された層を有する。層は、誘電フィルム上に配設された部分にニッケルを含み、接触領域上に配設された部分にケイ化ニッケルを含んでいる。ケイ化ニッケル層は、炭化ケイ素装置の接触領域にオーミック接触をもたらすように構成されている。
【０００４】
別の実施形態では、炭化ケイ素装置が、炭化ケイ素基材の一部の上に配設されたゲート電極と、ゲート電極の上に配設された誘電フィルムとを含んでいる。この装置はまた、誘電フィルムの上に配設されたニッケル層を含んでいる。この装置は、ゲート電極の近傍に配設された接触領域を有し、またこの装置は、炭化ケイ素装置の接触領域の上に配設された１以上の層を含んでいる。１以上の層は、炭化ケイ素装置の接触領域にオーミック接触をもたらすように構成され、また１以上の層はケイ化ニッケル層を含んでいる。
【０００５】
別の実施形態では、方法が、炭化ケイ素装置の表面にニッケル層を堆積させるステップを含んでおり、炭化ケイ素装置の表面は、炭化ケイ素装置の接触領域と誘電体層とを含んでいる。この方法はさらに、ニッケル層の一部を、１種以上のケイ化ニッケル種を含むケイ化ニッケル層へ転化するために、炭化ケイ素装置をアニールするステップを含んでいる。さらに、ケイ化ニッケル層は、炭化ケイ素装置の接触領域に低抵抗接触をもたらすように構成されている。
【図面の簡単な説明】
【０００６】
本発明の上記その他の特徴、態様及び利点については、図面と併せて以下の詳細な説明を参照することによって理解を深めることができるであろう。図面を通して、同様の部材には同様の符号を付した。
【図１】本アプローチの一実施形態による炭化ケイ素装置に非自己整列型オーミック接触を形成する方法を示す流れ図である。
【図２】図１又は図８の方法の実行に先立つ炭化ケイ素装置構造の一例としての金属酸化物半導体電界効果トランジスタ（ＭＯＳＦＥＴ）の一実施形態の図である。
【図３】図１の方法において記載されるように、誘電体層を堆積させた後の図２の炭化ケイ素装置実施形態の図である。
【図４】炭化ケイ素装置の接触領域を露出させるために、図１の方法において記載されるように、堆積した誘電体層をパターニング及びエッチングした後の図３の炭化ケイ素装置実施形態の図である。
【図５】図１の方法において記載されるように、ニッケル層を堆積させた後の図４の炭化ケイ素装置実施形態の図である。
【図６】ケイ化ニッケル層を形成するために、図１の方法において記載されるように、炭化ケイ素装置をアニールした後の図５の炭化ケイ素装置実施形態の図である。
【図７】図１の方法において記載されるように、ニッケル層の未反応部分を除去した後の図６の炭化ケイ素装置実施形態の図である。
【図８】本アプローチの別の実施形態による炭化ケイ素装置に自己整列型オーミック接触を形成する方法を示す流れ図である。
【図９】一致型エッジを設けるために、図８の方法において記載されるように、誘電体層をゲート電極層と共に堆積させ、パターニングして、エッチングした後の図８の炭化ケイ素装置実施形態の図である。
【図１０】図８の方法において記載されるように、別の誘電体層を堆積させた後の図９の炭化ケイ素装置実施形態の図である。
【図１１】ゲートと露出した接触領域との間に誘電スペーサを設けるために、図８の方法において記載されるように、炭化ケイ素装置をブランケットエッチングした後の図１０の炭化ケイ素装置実施形態の図である。
【図１２】図８の方法において記載されるように、ニッケル層を堆積させた後の図１１の炭化ケイ素装置実施形態の図である。
【図１３】ケイ化ニッケル層を形成するために、図８の方法において記載されるように、炭化ケイ素装置をアニールした後の図１２の炭化ケイ素装置実施形態の図である。
【図１４】図８の方法において記載されるように、ニッケル層の未反応部分を除去した後の図１３の炭化ケイ素装置実施形態の図である。
【図１５】炭化ケイ素装置の接触領域においてケイ化ニッケル層に加えてチタン／アルミニウム層が配設された非自己整列型ＭＯＳＦＥＴ炭化ケイ素装置の代替的な実施形態の図である。
【図１６】炭化ケイ素装置の接触領域においてケイ化ニッケル層に加えてチタン／アルミニウム層が配設された自己整列型ＭＯＳＦＥＴ炭化ケイ素装置の代替的な実施形態の図である。
【発明を実施するための形態】
【０００７】
以下、本発明の１以上の特定の実施形態について説明する。これらの実施形態を簡潔に説明するため、現実の実施に際してのあらゆる特徴について本明細書に記載しないこともある。実施化に向けての開発に際して、あらゆるエンジニアリング又は設計プロジェクトの場合と同様に、実施毎に異なる開発者の特定の目標（システム及び業務に関連した制約に従うことなど）を達成すべく、実施に特有の多くの決定を行う必要があることは明らかであろう。さらに、かかる開発努力は複雑で時間を要することもあるが、本明細書の開示内容に接した当業者にとっては日常的な設計、組立及び製造にすぎないことも明らかである。
【０００８】
本発明の様々な実施形態の構成要素について紹介する際、単数形で記載したものは、その構成要素が１以上存在することを意味する。「含む」、「備える」及び「有する」という用語は内包的なものであり、記載した構成要素以外の追加の要素が存在していてもよいことを意味する。
【０００９】
上述の通り、炭化ケイ素ＦＥＴのような半導体装置の製造時に、ＦＥＴ装置の接触領域にオーミック接触を形成すると望ましい場合がある。しかしながら、上述のように、幾つかの半導体製造技術（例えばケイ素装置に用いられるリフトオフ技術及び自己整列技術等）は、炭化ケイ素装置を構築するときには望ましい接触に対して望ましい整列を提供する実効的な方法を提供するとはいえない。
【００１０】
従って、現状で開示される各実施形態は、炭化ケイ素装置（例えば炭化ケイ素ＦＥＴ）の構築時にオーミック接触の形成を可能にする（例えば接点バイアのために）。本技術は、炭化ケイ素装置の接触領域にオーミック接触を提供し得るケイ化ニッケル層を得るために、炭化ケイ素装置の露出した炭化ケイ素表面に堆積したニッケル層の部分のみがアニール条件の下で転化され得るようにする。加えて、炭化ケイ素装置の誘電体表面に堆積したニッケル層の部分はアニール条件の下では反応しないので、ニッケル層のこれらの未反応部分を選択的に除去して（例えば湿式エッチングを介して）、炭化ケイ素装置の接触領域にケイ化ニッケル層を残すことができる。後述するように、このアプローチは、ケイ化ニッケルのオーミック接触を含む非自己整列型炭化ケイ素装置を構築する方法（例えば図１の方法１０によるもの）にも自己整列型炭化ケイ素装置を構築する方法（例えば図８の方法７０によるもの）にも適用され得る。さらに、後述するように、本技術はまた、オーミック接触をもたらすために、炭化ケイ素装置の接触領域にケイ化ニッケルを配設することに加えて、他の金属層（例えばチタン／アルミニウム層）を含む炭化ケイ素装置を構築する方法にも適用され得る。
【００１１】
ニッケルは一般的には、幾つかの炭化ケイ素装置（例えば高濃度不純物を含むＰ＋炭化ケイ素層）に他の金属（例えばチタン、アルミニウム又はこれらの合金）よりも高い接触抵抗を提供し得ることを認められたい。しかしながら、現状で開示されるオーミック接触層は１種以上のケイ化ニッケル種を含んでいることを特記しておく。このようなものとして、後述するように、開示されるケイ化ニッケル層によって得られる諸特性（例えば電気的特性、物理的特性及び化学反応性等）は、炭化ケイ素の上の典型的なニッケル層に対して著しく改善され得る。このようなものとして、堆積したニッケル層の部分におけるケイ化ニッケルの制御された形成を通じて、本アプローチは、炭化ケイ素装置の製造時にニッケルの有用性を実質的に高めることができる。
【００１２】
以上のことを念頭に置いて、図１は、本アプローチの一実施形態によるオーミック接触を炭化ケイ素装置の上に形成し得る方法１０を示す。方法１０をさらに十分に説明するために、図２〜図７は、方法１０の実行時の様々な段階での電力応用向け金属酸化物半導体電界効果トランジスタ（ＭＯＳＦＥＴ）である一例の炭化ケイ素装置１２を示す。本書の議論は炭化ケイ素ＭＯＳＦＥＴ１２に関するものであるが、本技術は、任意のＭＯＳＦＥＴ、又はオーミック接触が望まれ若しくは用いられる他の適当な炭化ケイ素装置（例えば接合ゲート電界効果トランジスタ（ＪＦＥＴ））に適用可能であることを認められたい。なお、図２〜図７及び図９〜図１６に示すＭＯＳＦＥＴ１２の各特徴は縮尺通りに描かれている訳ではない。
【００１３】
図２は、方法１０に先立つ一例の炭化ケイ素装置１２を示す。図２に示すＭＯＳＦＥＴ炭化ケイ素装置１２の基本構造は、Ｎ＋ＳｉＣバッファ層１８及びＮ−ＳｉＣドリフト層２０のような一定数の他の層を上に配設させた基材層（例えばＮ＋ＳｉＣ基材１６）を有する基材本体１４を含んでいる。Ｎ−ＳｉＣドリフト層２０の最上層にはＰウェル２２が形成されており、Ｐウェル２２は、高濃度不純物を含むＰ＋ベース２６の両側に二つの高濃度不純物を含むＮ＋領域２４を配設して含んでいる。炭化ケイ素装置１２は単に一例の装置構造を提供しているに過ぎず、他の炭化ケイ素装置構造（例えば反対符号の不純物を含む装置、付加的な層又はさらに少ない層を有する装置、異なる相対寸法の構造を有する装置等）もまた現状で思量されることを認められたい。加えて、図２に示すように、基材本体１４の部分の最上層に、相対的に薄いゲート誘電体層３０によって基材本体１４から離隔されてゲート（例えば金属ゲート２８）が堆積している。
【００１４】
図１に示す方法は、図２に示す炭化ケイ素装置１２の表面に共形の誘電体層を堆積させるステップ（ブロック４０）で開始する。得られる構造は図３の炭化ケイ素装置１２によって示されており、この構造は、炭化ケイ素装置１２の表面を覆って堆積した共形の誘電体層５２を含んでいる。幾つかの実施形態では、誘電体層５２は、二酸化ケイ素、リンケイ酸ガラス（ＰＳＧ）、ホウリンケイ酸ガラス（ＢＰＳＧ）、窒化ケイ素その他の任意の適当な誘電性材料を含み得る。さらに、幾つかの実施形態では、誘電体層５２は、化学的気相堆積（ＣＶＤ）技術、スピンコーティング技術その他の適当な堆積（成膜）法を用いて堆積させることができる。
【００１５】
図１に示す方法は、炭化ケイ素装置１２の接触領域を露出させるために誘電体層５２の部分及びゲート誘電体層３０の部分をパターニング及びエッチングするステップ（ブロック４２）に続く。例えば、標準的なフォトリソグラフィ技術を用いて、図３に示す炭化ケイ素装置１２の誘電体層５２及びゲート誘電体層３０の一部を除去して、基材本体１４の表面の一部を露出させることができる。図４へ移ると、基材本体１４の表面において接触領域５４を露出させるために誘電体層５２及びゲート誘電体層３０の一部を除去した後の図３の炭化ケイ素装置が示されている。図４に示す接触領域５４は、エッチング工程時に形成された誘電体層５２及びゲート誘電体層３０のエッジ５６から延在している。誘電体層５２及びゲート誘電体層３０は、ゲート２８を接触領域５４から電気的に絶縁するために、ゲート２８から距離５８にわたり延在していることを認められたい。さらに、幾つかの実施形態では、距離５８は、図８に関して後に議論されるように、自己整列型技術を用いて達成され得る距離よりも大きくされ得ることを認められたい。例えば、非自己整列型方法１０によって提供される距離５８がさらに大きいと一般的には、作用する装置１２を依然提供しつつブロック４２のパターニング及びエッチング時に遭遇され得る微小な変動に備えることができる。
【００１６】
図１へ戻り、方法１０は、炭化ケイ素装置１２の表面にニッケル層を堆積させるステップ（ブロック４４）に続く。すなわち、ニッケル層を、図４に示す炭化ケイ素装置１２の誘電体層５２の表面及び露出した接触領域５４に堆積させることができる。例えば、図５へ移ると、誘電体層５２の表面及び接触領域５４の両方を覆ってニッケル層６０を堆積させた後の図４の炭化ケイ素装置が示されている。さらに、幾つかの実施形態では、ニッケル層５２は、化学的気相堆積（ＣＶＤ）技術、スパッタリングその他の適当な堆積法を用いて堆積させることができる。従って、ブロック４４の完了後に、図５に示すニッケル層６０は一般的には、２種以上のタイプの表面すなわち誘電体表面（例えば誘電体層５２の上に配設されたニッケル層６０の部分）及び炭化ケイ素表面（例えば高濃度不純物を含む炭化ケイ素接触領域５４の上に配設されたニッケル層６０の部分）に配設され得る。方法１０は、金属堆積（例えばニッケル層６０）用の表面を準備するために、積極型前処理である反応性イオンエッチング（ＲＩＥ）又はバックスパッタエッチングを考慮していることを認められたい。さらに、かかる積極型のエッチング技術は、露出したフォトレジスト表面の敏感性のためリフトオフ方法と一般的に両立する訳ではないことを認められたい。
【００１７】
再び図１へ戻り、方法１０は、炭化ケイ素装置１２の接触領域５４に１種以上のケイ化ニッケル種を形成するために、炭化ケイ素装置１２をアニールするステップ（ブロック４６）に続く。すなわち、図６へ移ると、炭化ケイ素装置１２は、ニッケル層６０の部分（例えばブロック４４において堆積したもの）が炭化ケイ素接触領域５４の一部と反応して１以上のケイ化ニッケル種を含むケイ化ニッケル層６２を形成し得るように加熱すればよい。例えば、幾つかの実施形態では、炭化ケイ素装置１２は、特定の雰囲気（例えばアルゴン、窒素その他の適当な雰囲気）の下で約３００℃〜約１１００℃、約５００℃〜約９００℃、又は約６００℃〜約８００℃に加熱する。例えば、幾つかの実施形態では、ブロック４６のアニールは、同様に配置されたニッケル層の接触抵抗の約４分の１〜１０分の１の接触抵抗を有するケイ化ニッケル層６２を提供し得る。特定的な例によれば、ケイ化ニッケル層６２によって提供される接触抵抗は、約１０-3Ωｃｍ2〜約１０-6Ωｃｍ2程度である。
【００１８】
上述のように、アニール時に炭化ケイ素装置１２を熱すると（例えば図１のブロック４６に記載）、ニッケル層６０からケイ化ニッケル層６２における１以上のケイ化ニッケル種の形成を生じ得る。理論に制約されるものではないが、１以上のアニールを行うステップの後には、ケイ化ニッケル層６２の内部にケイ化ニッケル種の連続体が存在し得る。例えば、ケイ化ニッケル層６２が相対的に低いアニール温度（例えば約３００℃〜約５００℃）で形成されるときには、得られるケイ化ニッケル層６２はかなりの量のＮｉ31Ｓｉ12を含み得る。従って、かかるケイ化ニッケル層６２について、ニッケル対ケイ素比は約２．６〜約１．０とすることができる。さらに他の例によれば、ケイ化ニッケル層６２が相対的に高いアニール温度（例えば約６００℃〜約９００℃）で形成されるときには、得られるケイ化ニッケル層はかなりの量のＮｉ2Ｓｉを含み得る。従って、かかるケイ化ニッケル層６２については、ニッケル対ケイ素比は約２．６〜約２．０とすることができる。さらに他の例によれば、ケイ化ニッケル層６２が一層高いアニール温度（例えば約９００℃〜約１１００℃）で形成されるときには、得られるケイ化ニッケル層はかなりの量のＮｉＳｉを含み得る。従って、かかるケイ化ニッケル層６２については、ニッケル対ケイ素比は約２．０〜約１．０とすることができる。さらに、誘電体層５２の上に配設されたニッケル層６０の残部はブロック４６のアニール時には実質的に変化しないままであってよく、接触領域５４の上に配設されたニッケル層６０の部分のみがケイ化ニッケル層６２を形成し得ることを特記しておく。
【００１９】
図１に示す方法を続けると、ブロック４６に記載するように炭化ケイ素装置１２をアニールした後に、未反応ニッケル層６０（例えば誘電体層５２の上に配設されたもの）を炭化ケイ素装置の誘電体表面からエッチングする（ブロック４８）ことができる。しかしながら、未反応ニッケル層６０とは異なる反応性を有するケイ化ニッケル層６２は、実質的に変化しないままであってもよい。例えば、図７へ移ると、ケイ化ニッケル層６２のみが残るように未反応ニッケル層６０をエッチングした後の炭化ケイ素装置１２が示されている。例えば、幾つかの実施形態では、未反応ニッケル層６０は湿式エッチング技術を用いて除去され得る。しかしながら、他の実施形態では、最終的な装置構造がケイ化ニッケル層６２に加えて未反応ニッケル層６０を含むように、ブロック４８に記載する未反応ニッケル層６０のエッチングを行わなくてもよい。かかる実施形態では、ニッケル層６０が、ゲート接点パッド（不図示）のような他の幾つかの装置特徴と接触することを回避するために十分な注意を払うとよいことを認められたい。
【００２０】
加えて、図１に示すように、幾つかの実施形態では、炭化ケイ素装置１２は、ケイ化ニッケル層６２での接触抵抗をさらに改善するために最初のアニールよりも高温で２度目のアニールを施されてもよい（ブロック５０）。例えば、幾つかの実施形態では、炭化ケイ素装置１２は、特定の雰囲気（例えばアルゴン、窒素その他の適当な雰囲気）の下で約８００℃〜約１１００℃に加熱する。上で最初のアニールの議論に記載されたように、炭化ケイ素装置１２を相対的に高い温度まで熱する（例えばブロック５０に記載する２度目のアニール時に）と、ケイ化ニッケル層６２（例えばブロック４６に記載する最初のアニール時に形成されたもの）を炭化ケイ素接触領域５４とさらに反応させることができる。２度目のアニールの後には、ケイ化ニッケル層６２は幾つかのケイ化ニッケル種（例えばＮｉ2Ｓｉ及びＮｉＳｉ等）について豊富になり得る。例えば、幾つかの実施形態では、ブロック５０に記載する２度目のアニールの後には、ケイ化ニッケル層６２でのニッケル対ケイ素の比は約１に接近し得る。さらに、ブロック５０の２度目のアニールによって形成されるケイ化ニッケル層６２は、炭化ケイ素装置１２の接触領域５４での接触抵抗をさらに低下させ得ることを認められたい。
【００２１】
図８は、本アプローチの別の実施形態による炭化ケイ素装置１２の上に自己整列型オーミック接触を形成し得る（例えば接点バイアのために）第二の方法７０を示す。方法７０をさらに十分に説明するために、図２及び図９〜図１４は、上で議論されたものと同じ例のＭＯＳＦＥＴ炭化ケイ素装置１２を、図８に示す方法７０の実行時の様々な段階において示している。図１の方法１０と同様に、第二の方法７０の議論は炭化ケイ素ＭＯＳＦＥＴ１２に関するものであってもよいが、本技術は、任意のＭＯＳＦＥＴ装置又は他の適当な炭化ケイ素装置にも適用し得る。さらに、上述の図２は、図８に示す方法７０の実行に先立つ一例の炭化ケイ素装置１２を示している。
【００２２】
図８に示す方法７０は、図２に示す炭化ケイ素装置１２の表面に誘電体層を堆積させるステップ（ブロック７２）で開始し、続いて一致型エッジを形成するために、堆積した誘電フィルム及びゲート電極のパターニング及びエッチングを行う。得られる構造は図９に示す炭化ケイ素装置１２によって示されており、この構造は、ゲート２８の上に配設された誘電体層９０（例えば二酸化ケイ素、リンケイ酸ガラス、ホウリンケイ酸ガラス、窒化ケイ素その他の任意の適当な誘電性材料を含む）を含んでいる。加えて、誘電体層９０は、ＣＶＤ、スピンコーティングその他の適当な堆積技術を用いて堆積させることができる。さらに、図９に示す誘電体層９０は、炭化ケイ素装置１２の接触領域５４を露出させて一致型エッジ９２を設けるために、パターニングされてエッチングされている（例えばフォトリソグラフィ技術を用いる）。
【００２３】
図８に示す方法７０は、炭化ケイ素装置１２の表面に別の誘電体層の共形堆積を行うステップ（ブロック７４）に続く。例えば、図１０へ移ると、誘電体層９４の共形堆積の後の炭化ケイ素装置１２が示されている。誘電体層９０と同様に、誘電体層９４は、二酸化ケイ素、リンケイ酸ガラス（ＰＳＧ）、ホウリンケイ酸ガラス（ＢＰＳＧ）、窒化ケイ素その他の任意の適当な誘電性材料を含み得る。加えて、誘電体層９４は、ＣＶＤ、スピンコーティングその他の適当な堆積技術を用いて堆積させることができる。
【００２４】
図８へ戻り、方法７０は、ゲート３０と接触領域５４との間に誘電スペーサを作製するために、ブロック７４において堆積した共形の誘電体層のブランケットエッチングを行うステップ（ブロック７６）に続く。例えば、図１１へ移ると、ブロック７４において堆積した誘電体層９４のブランケットエッチング（例えばブロック７６に記載するようなもの）の後の炭化ケイ素装置１２が示されている。図１１に示すように、ブランケットエッチングは、誘電体層９４の殆どを除去して、接触領域５４を露出させるが、ゲート２８と炭化ケイ素装置１２の接触領域５４との間に配設されたスペーサ９６を残す。ブロック７４において堆積した誘電体層９４の厚み及びブロック７６のブランケットエッチング条件を制御することにより、誘電スペーサ９６の幅９８を制御し得ることを認められたい。
【００２５】
誘電スペーサ９６の形成の後に、図８の方法７０は、炭化ケイ素装置の表面を覆うニッケル層の堆積を行うステップ（ブロック７８）に続く。例えば、図１２へ移ると、残った誘電体層９０の表面、露出した接触領域５４及び誘電スペーサ９６を含めて炭化ケイ素装置の表面の上に配設されたニッケル層６０を有する炭化ケイ素装置１２が示されている。さらに、幾つかの実施形態では、ニッケル層５２は、化学的気相堆積（ＣＶＤ）、スパッタリングその他の適当な堆積法を用いて堆積させることができる。
【００２６】
図８へ戻り、一旦、ニッケル層６０がブロック７８において堆積したら、１種以上のケイ化ニッケル種が炭化ケイ素装置の接触領域５４に形成されるように、炭化ケイ素装置１２をアニールすることができる（ブロック８０）。例えば、図１３へ移ると、接触領域５４を覆って堆積したニッケル層６０の部分からケイ化ニッケル層６２が形成されるようにアニールされた後の炭化ケイ素装置１２が示されている。例えば、幾つかの実施形態では、炭化ケイ素装置１２を、特定の雰囲気（例えばアルゴン、窒素その他の適当な雰囲気）の下で約３００℃〜約１１００℃、約５００℃〜約９００℃、又は約６００℃〜約８００℃に熱することができる。例えば、幾つかの実施形態では、ブロック８０のアニールは、同様に配置されたニッケル層の接触抵抗の約４分の１乃至１０分の１の接触抵抗を有するケイ化ニッケル層６２を提供することができる。特定的な例によれば、ケイ化ニッケル層６２によって提供される接触抵抗は、約１０-3Ωｃｍ2〜約１０-6Ωｃｍ2程度であってよい。
【００２７】
上述のように、アニール時に炭化ケイ素装置１２を熱すると（例えば図８のブロック８０に記載する）、ニッケル層６０からケイ化ニッケル層６２に１以上のケイ化ニッケル種の形成を生じ得る。例えば、ケイ化ニッケル層６２が相対的に低いアニール温度（例えば約３００℃〜約５００℃）で形成されるときには、得られるケイ化ニッケル層６２はかなりの量のＮｉ31Ｓｉ12を含み得る。従って、かかるケイ化ニッケル層６２について、ニッケル対ケイ素の比は約２．６〜約１．０とすることができる。さらに他の例によれば、ケイ化ニッケル層６２が相対的に高いアニール温度（例えば約６００℃〜約９００℃）で形成されるときには、得られるケイ化ニッケル層はかなりの量のＮｉ2Ｓｉを含み得る。従って、かかるケイ化ニッケル層６２については、ニッケル対ケイ素の比は約２．６〜約２．０とすることができる。さらに他の例によれば、ケイ化ニッケル層６２が一層高いアニール温度（例えば約９００℃〜約１１００℃）で形成されるときには、得られるケイ化ニッケル層はかなりの量のＮｉＳｉを含み得る。従って、かかるケイ化ニッケル層６２については、ニッケル対ケイ素の比は約２．０〜約１．０とすることができる。さらに、誘電体層９０及び／又は誘電スペーサ９６の上に配設されたニッケル層６０の残部はブロック４６のアニール時には実質的に変化しないままであってよく、接触領域５４の上に配設されたニッケル層６０の部分のみがケイ化ニッケル層６２を形成し得ることを特記しておく。
【００２８】
図８に示す方法７０を続けて述べると、ブロック８０に記載するアニールの後に、ケイ化ニッケル層６２に実質的に影響を与えないままニッケル層６０の未反応部分を誘電体表面（例えば誘電体層９０及び誘電スペーサ９６）からエッチングする（ブロック８２）ことができる。例えば、図１４へ移ると、未反応ニッケル層６０が除去されて（例えば湿式エッチング技術を用いる）、ケイ化ニッケル層６２のみを残した後の炭化ケイ素装置１２が示されている。図１４に示す炭化ケイ素装置１２の構造では、ケイ化ニッケル層６２はスペーサ９６によってゲート２８及び／又は接触領域５４に対して自己整列している。誘電スペーサ９６の幅９８は一般的には、他の整列方法を用いて達成され得るゲートとケイ化ニッケル層との間の間隔よりも小さくてよい（例えば図１に示す非自己整列型方法について図４に示す幅５８よりも小さくてよい）ことを認められたい。他の実施形態では、最終的な装置構造がケイ化ニッケル層６２に加えて未反応ニッケル層６０を含むように、ブロック８２に記載する未反応ニッケル層６０のエッチングを行わなくてもよいことを認められたい。かかる実施形態では、ニッケル層６０が、ゲート接点パッド（不図示）のような他の幾つかの装置特徴と接触することを回避するために十分な注意を払うとよいことを認められたい。
【００２９】
再び図８へ戻り、幾つかの実施形態では、方法７０は、炭化ケイ素装置１２に２度目のアニールを施すステップ（ブロック８４）に続く。すなわち、ブロック８２に記載するように未反応ニッケル層６０が除去された後に、ブロック８０に記載する最初のアニールよりも高い温度で図１４に示す炭化ケイ素装置１２に２度目のアニールを施すことができる。例えば、幾つかの実施形態では、炭化ケイ素装置１２は、特定の雰囲気（例えばアルゴン、窒素その他の適当な雰囲気）の下で約８００℃〜約１１００℃に加熱する。この場合にも、理論に制約されるものではないが、炭化ケイ素装置１２を相対的に高い温度に加熱する（例えばブロック８４に記載する２度目のアニール時に）と、最初のアニール（例えばブロック８０に記載する）時に形成されたケイ化ニッケル層６２を炭化ケイ素接触領域５４とさらに反応させて他のケイ化ニッケル種（例えばＮｉ2Ｓｉ及びＮｉＳｉ等）を形成することができ、この場合にはケイ化ニッケル層６２でのニッケル対ケイ素の比は約１．０に接近し得る。さらに、ブロック８０の２度目のアニールによって形成されるケイ化ニッケル層６２は、炭化ケイ素装置１２の接触領域５４での接触抵抗をさらに低下させ得ることを認められたい。
【００３０】
図１５は、接触領域５４の一部の上に配設されたチタン／アルミニウム層１００を含んでいる非自己整列型炭化ケイ素装置１２の代替的な実施形態を示す。さらに明確に述べると、チタン／アルミニウム層１００が炭化ケイ素装置１２のＰ＋ベース３２の上に配設されており、ケイ化ニッケル１０２が接触領域５４の残部の上に配設されている。さらに、ニッケル層１０４の部分はチタン／アルミニウム層１００の上に配設されたままに留まっている。図１５に示す炭化ケイ素装置１２は、非自己整列型方法（例えば図１に示す方法と同様のもの）を用いて製造され得るが、ニッケル層の堆積に先立って（例えば図１に示す方法のブロック４２とブロック４４との間で）接触領域５４の中間にチタン／アルミニウム層１００を選択的に堆積させるステップを含んでいる。
【００３１】
図１６は、接触領域５４の一部の上に配設されたチタン／アルミニウム層１００をやはり含んでいる自己整列型炭化ケイ素装置１２の代替的な実施形態を示す。図１５に示す装置と同様に、図１６に示す炭化ケイ素装置１２は、炭化ケイ素装置１２のＰ＋ベース３２の上に配設されたチタン／アルミニウム層１００を含んでおり、ケイ化ニッケル１０２は接触領域５４の残部の上に配設されている。さらに、図１５の装置と同様に、ニッケル層１０４の一部はチタン／アルミニウム層１００の上に配設されたままに留まっている。図１６に示す炭化ケイ素装置１２は、自己整列型方法（例えば図８に示す方法７０と同様のもの）を用いて製造され得るが、ニッケル層の堆積に先立って（例えば図８に示す方法７０のブロック７６とブロック７８との間で）接触領域５４の中間にチタン／アルミニウム層１００を選択的に堆積させるステップを含んでいる。
【００３２】
現状で開示される技術の技術的効果は、炭化ケイ素装置のためのオーミック接触の容易な形成を含んでいる。すなわち、本技術は、オーミック接触をもたらすために（例えば炭化ケイ素電界効果トランジスタ（ＦＥＴ）装置の接触領域において）、炭化ケイ素表面に堆積したニッケル層の部分のみをアニール条件の下でケイ化ニッケルに転化することを可能にする。さらに、アニールの条件は誘電体表面に堆積したニッケル層の部分が反応したりケイ化ニッケルを形成したりすることを誘発しないので、堆積したニッケル層のこれらの未反応部分を容易に且つ選択的に除去して、ケイ化ニッケルのみが炭化ケイ素装置の接触領域に留まるようにすることができる（例えば湿式エッチングを介して）。本技術は、ケイ化ニッケルのオーミック接触を含む非自己整列型炭化ケイ素装置を構築する方法（例えば図１の方法１０によるもの）にも自己整列型炭化ケイ素装置を構築する方法（例えば図８の方法７０によるもの）にも適用され得る。さらに、自己整列技術（例えば図８の方法７０に記載されたようなもの）による開示されたアプローチを用いることにより、装置密度を高め（例えばセルピッチを小さくする）、また装置歩留まりを高め得ることを認められたい。さらに、本技術は、オーミック接触をもたらすために炭化ケイ素装置の接触領域に配設されたケイ化ニッケルを有することに加えて他の金属層（例えば図１５及び図１６に示すチタン／アルミニウム層１００）を含む炭化ケイ素装置を構築する方法にも適用され得る。
【００３３】
本明細書では、本発明を最良の形態を含めて開示するとともに、装置又はシステムの製造・使用及び方法の実施を始め、本発明を当業者が実施できるようにするため、例を用いて説明してきた。本発明の特許性を有する範囲は、特許請求の範囲によって規定され、当業者に自明な他の例も包含する。かかる他の例は、特許請求の範囲の文言上の差のない構成要素を有しているか、或いは特許請求の範囲の文言と実質的な差のない均等な構成要素を有していれば、特許請求の範囲に記載された技術的範囲に属する。
【符号の説明】
【００３４】
１０：炭化ケイ素装置に非自己整列型オーミック接触を形成する方法
１２：炭化ケイ素装置
１４：基材本体
１６：Ｎ＋ＳｉＣ基材
１８：Ｎ＋ＳｉＣバッファ層
２０：Ｎ−ＳｉＣドリフト層
２２：Ｐウェル
２４：Ｎ＋領域
２６：Ｐ＋ベース
２８：金属ゲート
３０：ゲート誘電体層
５２：共形誘電体層
５４：接触領域
５６：エッジ
５８：距離
６０：ニッケル層
６２：ケイ化ニッケル層
７０：炭化ケイ素装置に自己整列型オーミック接触を形成する方法
９０：誘電体層
９２：一致型エッジ
９４：誘電体層
９６：スペーサ
９８：スペーサ幅
１００：チタン／アルミニウム層
１０２：ケイ化ニッケル
１０４：ニッケル層
【図１】
2014120758.tif 000003
【図２】
2014120758.tif 000004
【図３】
2014120758.tif 000005
【図４】
2014120758.tif 000006
【図５】
2014120758.tif 000007
【図６】
2014120758.tif 000008
【図７】
2014120758.tif 000009
【図８】
2014120758.tif 000010
【図９】
2014120758.tif 000011
【図１０】
2014120758.tif 000012
【図１１】
2014120758.tif 000013
【図１２】
2014120758.tif 000014
【図１３】
2014120758.tif 000015
【図１４】
2014120758.tif 000016
【図１５】
2014120758.tif 000017
【図１６】
2014120758.tif 000018